ШИХТА ДЛЯ ПРОИЗВОДСТВА ПОРИСТОГО ЗАПОЛНИТЕЛЯ
CHARGE MATERIAL FOR PRODUCING POROUS FILLER

Изобретение относится к производству пористых заполнителей для бетонов.
Известна шихта для производства пористого заполнителя, содержащая, мас.%: глина монтмориллонитовая 35,0-38,0; уголь 5,0-6,0; доломит 36,0-50,0 [1].
Задачей изобретения является повышение прочности пористого заполнителя, полученного из шихты.
Технический результат достигается тем, что шихта для производства пористого заполнителя, содержащая глину монтмориллонитовую, уголь, доломит, дополнительно содержит алюмокальциевый шлам, при следующем соотношении компонентов, мас.%: глина монтмориллонитовая 65,0-74,0; уголь 3,0-4,0; доломит 10,0-16,0; алюмокальциевый шлам 6,0-10,0.
В составе шихты для производства пористого заполнителя используют глины монтмориллонитовые, включающие Al-монтмориллонит и Fe-монтмориллонит (нонтронит).
2
3
3
2
2
3
2
Алюмокальциевый шлам реагентной обработки сточных вод в процессе плакирования алюминиевой ленты представляет собой высокодисперсный осадок, содержащий, мас.%: AlO 28,0; СаО 15,0; SO 4,0; SiO 3,2; MgO 2,0; FeO 4,5; RO 2,5 и другие составляющие.
В таблице приведены составы шихты для производства пористого заполнителя.
Компоненты
Состав, мас.%
1
2
3
Глина монтмориллонитовая
74,0
69,5
65,0
Уголь
4,0
3,5
3,0
Доломит
10,0
13,0
16,0
Алюмокальциевый шлам
12,0
14,0
16,0
Прочность на сжатие, МПа
6-7
6-7
6-7
Компоненты сырьевой смеси дозируют в требуемых количествах. Уголь и доломит размалывают до порошкообразного состояния, добавляют глину монтмориллонитовую, алюмокальциевый шлам и смешивают. Полученную массу увлажняют до 18-20% и формуют из нее гранулы размером 20-40 мм, которые сушат до влажности 2-5% и обжигают при температуре 950-1000°С.
Источник информации
1. SU 1161500, С04В 31/00, 1985.